【手続補正書】
【提出日】平成17年7月5日(2005.7.5)
【手続補正１】
【補正対象書類名】特許請求の範囲
【補正対象項目名】全文
【補正方法】変更
【補正の内容】
【特許請求の範囲】
【請求項１】
クロマトグラフィーを促進する細孔形状を有する、多孔質有機・無機ハイブリッドモノリス状物質。
【請求項２】
約３４Å未満の直径を有する細孔が、該物質の比表面積の約110 m2/g未満〜約50ｍ2/g未満を構成する、多孔質有機・無機ハイブリッドモノリス状物質。
【請求項３】
クロマトグラフィーを促進する細孔形状を有する、連結された多孔質有機・無機ハイブリッド粒子を含んでなる、多孔質有機・無機ハイブリッドモノリス状物質。
【請求項４】
クロマトグラフィーを促進する細孔形状を有する、連結された多孔質有機・無機ハイブリッド粒子を含んでなる多孔質有機・無機ハイブリッドモノリス状物質であって、前記粒子が、有機基表面修飾剤、シラノール基表面修飾剤、ポリマーコーティング表面修飾剤、およびこれらの組み合わせ物からなる群より選択される表面修飾剤によって表面修飾されている上記物質。
【請求項５】
前記ハイブリッド粒子が、式Ｚａ（Ｒ’）ｂＳｉ−Ｒ（式中、ＺはＣｌ、Ｂｒ、Ｉ、Ｃ１−Ｃ５のアルコキシ、ジアルキルアミノあるいはトリフルオロメタンスルホネートであり；ａおよびｂはそれぞれａ＋ｂ＝３を満たす０〜３の整数であり、Ｒ’はＣ１−Ｃ６の直鎖、環状、または分岐のアルキル基であり、Ｒは官能化基である）を有する表面修飾剤によって表面修飾されている、請求項３に記載のハイブリッドモノリス状物質。
【請求項６】
前記ハイブリッド粒子が約50〜800 m2/gの比表面積を有する、請求項３に記載のハイブリッドモノリス状物質。
【請求項７】
前記ハイブリッド粒子が約75〜600 m2/gの比表面積を有する、請求項３に記載のハイブリッドモノリス状物質。
【請求項８】
前記ハイブリッド粒子が約100〜350 m2/gの比表面積を有する、請求項３に記載のハイブリッドモノリス状物質。
【請求項９】
前記ハイブリッド粒子が約0.25〜1.5 cm3/gの比細孔容積を有する、請求項３に記載のハイブリッドモノリス状物質。
【請求項１０】
前記ハイブリッド粒子が約0.4〜1.2 cm3/gの比細孔容積を有する、請求項３に記載のハイブリッドモノリス状物質。
【請求項１１】
前記ハイブリッド粒子が約110 m2/g未満のミクロ細孔表面積を有する、請求項３に記載のハイブリッドモノリス状物質。
【請求項１２】
前記ハイブリッド粒子が約105 m2/g未満のミクロ細孔表面積を有する、請求項１１に記載のハイブリッドモノリス状物質。
【請求項１３】
前記ハイブリッド粒子が約 80 m2/g未満のミクロ細孔表面積を有する、請求項１１に記載のハイブリッドモノリス状物質。
【請求項１４】
前記ハイブリッド粒子が約50 m2/g未満のミクロ細孔表面積を有する、請求項１１に記載のハイブリッドモノリス状物質。
【請求項１５】
前記ハイブリッド粒子が約50〜500Åの平均細孔直径を有する、請求項３に記載のハイブリッドモノリス状物質。
【請求項１６】
前記ハイブリッド粒子が約100〜300Åの平均細孔直径を有する、請求項３に記載のハイブリッドモノリス状物質。
【請求項１７】
前記ハイブリッド粒子が約50〜800 m2/gの比表面積を有し、前記ハイブリッド粒子が約0.25〜1.5 cm/g比細孔容積を有し、さらに前記ハイブリッド粒子が約50〜500Åの平均細孔直径を有する、請求項３に記載のハイブリッドモノリス状物質。
【請求項１８】
前記ハイブリッド粒子が、ポリマーによるコーティングによって表面修飾されている、請求項３または４に記載のハイブリッドモノリス状物質。
【請求項１９】
前記ポリマーがSylgard（登録商標）である、請求項１８に記載のハイブリッドモノリス状物質。
【請求項２０】
Ｒ’が、メチル、エチル、プロピル、イソプロピル、ブチル、t−ブチル、sec−ブチル、ペンチル、イソペンチル、ヘキシル、およびシクロヘキシルからなる群より選択される、請求項５に記載のハイブリッドモノリス状物質。
【請求項２１】
前記官能化基Ｒが、アルキル、アルケニル、アルキニル、アリール、シアノ、アミノ、ジオール、ニトロ、エステル、カチオン交換基あるいはアニオン交換基、または組み込まれた極性官能価を有するアルキル基あるいはアリール基からなる群より選択される、請求項５に記載のハイブリッドモノリス状物質。
【請求項２２】
前記官能化基ＲがＣ１〜Ｃ３０アルキル基である、請求項２１に記載のハイブリッドモノリス状物質。
【請求項２３】
前記官能化基ＲがＣ１〜Ｃ２０アルキル基である、請求項２１に記載のハイブリッドモノリス状物質。
【請求項２４】
前記表面修飾剤が、オクチルトリクロロシラン、オクタデシルトリクロロシラン、オクチルジメチルクロロシラン、およびオクタデシルジメチルクロロシランからなる群より選択される、請求項４に記載のハイブリッドモノリス状物質。
【請求項２５】
前記表面修飾剤が、オクチルトリクロロシランおよびオクタデシルトリクロロシランからなる群より選択される、請求項２４に記載のハイブリッドモノリス状物質。
【請求項２６】
式ＳｉＯ２／（Ｒ２ｐＲ４ｑＳｉＯｔ）ｎまたはＳｉＯ２／［Ｒ６（Ｒ２ｒＳｉＯｔ）ｍ］ｎ（式中、Ｒ２およびＲ４は、独立してＣ１−Ｃ１８の脂肪族部分、スチリル部分、ビニル部分、プロパノール部分、または芳香族部分であり、Ｒ６は、２以上のケイ素原子を橋架けする置換または未置換のＣ１−Ｃ１８アルキレン部分、アルケニレン部分、アルキニレン部分、またはアリーレン部分であり、pおよびqは、０、１、または２であり、p＋q＝1または2という条件、およびp＋q＝１のときｔ＝１．５、p＋q＝２のときｔ＝１という条件を満たし；rは０または１であり、r＝0のときt = 1.5、およびr = 1のときt = 1という条件を満たし；mは２以上の整数であり、さらにnは0.03〜1の数である）を有する、請求項３または４に記載のハイブリッドモノリス状物質。
【請求項２７】
nが0.1〜1の数である、請求項２６に記載のハイブリッドモノリス状物質。
【請求項２８】
約100〜300Åの平均細孔直径を有する、請求項２６に記載のハイブリッドモノリス状物質。
【請求項２９】
nが0.20〜0.5の数である、請求項２６に記載のハイブリッドモノリス状物質。
【請求項３０】
前記ハイブリッドモノリス状物質の前記無機部分が、アルミナ、シリカ、酸化チタンあるいは酸化ジルコニウム、およびセラミック材料からなる群より選択される、請求項３または４に記載のハイブリッドモノリス状物質。
【請求項３１】
前記ハイブリッドモノリス状物質の前記無機部分がシリカである、請求項３または４に記載のハイブリッドモノリス状物質。
【請求項３２】
前記粒子が、有機基表面修飾剤とシラノール基表面修飾剤との組み合わせ物によって表面修飾されている、請求項３または４に記載のハイブリッド物質。
【請求項３３】
前記粒子が、有機基表面修飾剤とポリマーコーティング表面修飾剤との組み合わせ物によって表面修飾されている、請求項３または４に記載のハイブリッド物質。
【請求項３４】
前記粒子が、シラノール基表面修飾剤とポリマーコーティング表面修飾剤との組み合わせ物によって表面修飾されている、請求項３または４に記載のハイブリッド物質。
【請求項３５】
前記粒子が、前記粒子の有機基と表面修飾剤との間の有機共有結合の形成を介して表面修飾されている、請求項３または４に記載のハイブリッド物質。
【請求項３６】
前記粒子が、有機基表面修飾剤とシラノール基表面修飾剤とポリマーコーティング表面修飾剤との組み合わせ物によって表面修飾されている、請求項３または４に記載のハイブリッド物質。
【請求項３７】
前記粒子が、シラノール基表面修飾剤によって表面修飾されている、請求項３または４に記載のハイブリッド物質。
【請求項３８】
クロマトグラフィーを促進する細孔形状を有する多孔質有機・無機ハイブリッドモノリス状物質であって、前記モノリス状物質が、有機基表面修飾剤、シラノール基表面修飾剤、ポリマーコーティング表面修飾剤、およびこれらの組み合わせ物からなる群より選択される表面修飾剤によって表面修飾されている上記物質。
【請求項３９】
前記モノリス状物質が、式Ｚａ（Ｒ’）ｂＳｉ−Ｒ（式中、ＺはＣｌ、Ｂｒ、Ｉ、Ｃ１−Ｃ５アルコキシ、ジアルキルアミノあるいはトリフルオロメタンスルホネートであり；ａおよびｂはそれぞれａ＋ｂ＝３を満たす０〜３の整数であり、Ｒ’はＣ１−Ｃ６の直鎖、環状、または分岐のアルキル基であり、Ｒは官能化基である）を有する表面修飾剤によって表面修飾されている、請求項３８に記載のハイブリッドモノリス状物質。
【請求項４０】
前記モノリスがポリマーコーティング表面修飾剤によって表面修飾されている、請求項３９に記載のハイブリッドモノリス状物質。
【請求項４１】
Ｒ’が、メチル、エチル、プロピル、イソプロピル、ブチル、t−ブチル、sec−ブチル、ペンチル、イソペンチル、ヘキシル、およびシクロヘキシルからなる群より選択される、請求項３９に記載のハイブリッドモノリス状物質。
【請求項４２】
前記官能化基Ｒが、アルキル、アルケニル、アルキニル、アリール、シアノ、アミノ、ジオール、ニトロ、エステル、カチオン交換基あるいはアニオン交換基、または組み込まれた極性官能価を有するアルキル基あるいはアリール基からなる群より選択される、請求項３９に記載のハイブリッドモノリス状物質。
【請求項４３】
前記官能化基ＲがＣ１−Ｃ３０のアルキル基である、請求項４２に記載のハイブリッドモノリス状物質。
【請求項４４】
前記官能化基ＲがＣ１−Ｃ２０のアルキル基である、請求項４２に記載のハイブリッドモノリス状物質。
【請求項４５】
前記表面修飾剤が、オクチルトリクロロシラン、オクタデシルトリクロロシラン、オクチルジメチルクロロシラン、オクタデシルジメチルクロロシラン、およびオクタデシルトリメトキシシランからなる群より選択される、請求項３９に記載のハイブリッドモノリス状物質。
【請求項４６】
前記表面修飾剤が、オクチルトリクロロシランおよびオクタデシルトリクロロシランからなる群より選択される、請求項４５に記載のハイブリッドモノリス状物質。
【請求項４７】
前記表面修飾剤がオクタデシルトリクロロシランである、請求項４５に記載のハイブリッドモノリス状物質。
【請求項４８】
式ＳｉＯ２／（Ｒ２ｐＲ４ｑＳｉＯｔ）ｎまたはＳｉＯ２／［Ｒ６（Ｒ２ｒＳｉＯｔ）ｍ］ｎ（式中、Ｒ２およびＲ４は、独立してＣ１−Ｃ１８の脂肪族部分、スチリル部分、ビニル部分、プロパノール部分、または芳香族部分であり、Ｒ６は、２以上のケイ素原子を橋架けする置換または未置換のＣ１−Ｃ１８アルキレン部分、アルケニレン部分、アルキニレン部分、またはアリーレン部分であり、pおよびqは、０、１、または２であり、p＋q＝1または2という条件、およびp＋q＝１のときｔ＝１．５、p＋q＝２のときｔ＝１という条件を満たし；rは０または１であり、r＝0のときt = 1.5、およびr = 1のときt = 1という条件を満たし；mは２以上の整数であり、さらにnは0.03〜1の数である）を有する、請求項３８に記載のハイブリッドモノリス状物質。
【請求項４９】
nが0.1〜1の数である、請求項４８に記載のハイブリッドモノリス状物質。
【請求項５０】
ｎが０．２〜０．５の数である、請求項４８に記載のハイブリッドモノリス状物質。
【請求項５１】
前記ハイブリッドモノリス状物質の前記無機部分が、アルミナ、シリカ、酸化チタンあるいは酸化ジルコニウム、およびセラミック材料からなる群より選択される、請求項３８に記載のハイブリッドモノリス状物質。
【請求項５２】
前記ハイブリッドモノリス状物質の前記無機部分がシリカである、請求項３８に記載のハイブリッドモノリス状物質。
【請求項５３】
前記モノリス状物質が、有機基表面修飾剤とシラノール基表面修飾剤との組み合わせ物によって表面修飾されている、請求項３９に記載のハイブリッドモノリス状物質。
【請求項５４】
前記モノリス状物質が、有機基表面修飾剤とポリマーコーティング表面修飾剤との組み合わせ物によって表面修飾されている、請求項３９に記載のハイブリッドモノリス状物質。
【請求項５５】
前記モノリス状物質が、シラノール基表面修飾剤とポリマーコーティング表面修飾剤との組み合わせ物によって表面修飾されている、請求項３９に記載のハイブリッドモノリス状物質。
【請求項５６】
前記モノリス状物質が、有機基表面修飾剤とシラノール基表面修飾剤とポリマーコーティング表面修飾剤との組み合わせ物によって表面修飾されている、請求項３９に記載のハイブリッドモノリス状物質。
【請求項５７】
前記モノリス状物質が、シラノール基表面修飾剤によって表面修飾されている、請求項３９に記載のハイブリッドモノリス状物質。
【請求項５８】
前記モノリス状物質が、前記粒子の有機基と表面修飾剤との間の有機共有結合の形成を介して表面修飾されている、請求項３９に記載のハイブリッドモノリス状物質。
【請求項５９】
クロマトグラフィーを促進する細孔形状を有し、式ＳｉＯ２／［Ｃ２Ｈ４（ＳｉＯ１．５）２］０．２５を有する、連結された多孔質有機・無機ハイブリッド粒子前記ハイブリッド粒子を含んでなる、多孔質有機・無機ハイブリッドモノリス状物質であって、前記ハイブリッド粒子がオクタデシルトリクロロシランによって表面修飾されており、前記表面修飾において残った遊離のシラノール基のすべてがクロロトリメチルシランによってエンドキャップされている上記物質。
【請求項６０】
クロマトグラフィーを促進する細孔形状を有し、式ＳｉＯ２／［ＣＨ３ＳｉＯ１．５］０．５を有する多孔質有機・無機ハイブリッドモノリス状物質であって、
前記ハイブリッド物質がオクタデシルトリクロロシランによって表面修飾されており、前記表面修飾工程において残留した遊離のシラノール基のすべてがクロロトリメチルシランでエンドキャップされており、前記物質が、クロマトグラフィーでの使用に適した流速において背圧を減少させるのに充分な複数のマクロ細孔を有している上記物質。
【請求項６１】
クロマトグラフィーを促進する細孔形状を有し、式ＳｉＯ２／［Ｃ２Ｈ４（ＳｉＯ１．５）２］０．２５を有する多孔質有機・無機ハイブリッドモノリス状物質であって、
前記ハイブリッド物質がオクタデシルトリクロロシランによって表面修飾されており、前記表面修飾工程において残留した遊離のシラノール基のすべてがクロロトリメチルシランによってエンドキャップされ、さらに、前記物質が、クロマトグラフィーでの使用に適した流速において背圧を減少させるのに充分な複数のマクロ細孔を有する上記物質。
【請求項６２】
クロマトグラフィーを促進する細孔形状を有し、式ＳｉＯ２／［ＨＯＣ３Ｈ６ＳｉＯ１．５］０．１５を有する多孔質有機・無機ハイブリッドモノリス状物質であって、
前記ハイブリッド物質がドデシルイソシアネート（dodecylsiocyante）によって表面修飾されており、前記物質が、クロマトグラフィーでの使用に適した流速において背圧を減少させるのに充分な複数のマクロ細孔を有している上記物質。